(57)【要約】      （修正有）【課題】多パス溶接部の靭性に優れた厚鋼板を提供する。【解決手段】質量％で、Ｃ：0.03〜0.20％、Si：0.05〜1.0％、Mn：0.50〜3.0％、Ｐ：0.050％以下、Ｓ：0.02％以下、Al：0.10〜2.00％、Ｎ：0.0070％以下を含む組成とする。さらに、Ti：0.005〜0.030％を含有してもよい。これにより、従来、粗大な島状マルテンサイトが生成し靭性低下の著しかった、多パス溶接部におけるＩＣＣＧＨＡＺ（溶融点直下まで加熱された溶接ボンド部のうち後続の溶接パスによりオーステナイトとフェライトの二相温度域に再加熱された部位）が、体積率で４％以上の残留オーステナイト相を含む組織を呈し、多パス溶接部の靭性が顕著に増加する。なお、Cu、Ni、Cr、Mo、Nb、Ｖ、Ｂのうちの１種または２種以上、REM、Ca、Mgのうちの１種または２種以上、を含有してもよい。【選択図】図１
2012188749.tif 000002
【特許請求の範囲】
【請求項１】
質量％で、
Ｃ：0.03〜0.20％、                      Si：0.05〜1.0％、
Mn：0.50〜3.0％、                       Ｐ：0.050％以下、
Ｓ：0.02％以下、                        Al：0.10〜2.00％、
Ｎ：0.0070％以下
を含み、残部Feおよび不可避的不純物からなる組成を有することを特徴とする多パス溶接部靭性に優れた厚鋼板。
【請求項２】
前記組成に加えてさらに、質量％で、Ti：0.005〜0.030％を含有することを特徴とする請求項１に記載の厚鋼板。
【請求項３】
前記組成に加えてさらに、質量％で、Cu：1.5％以下、Ni：3.0％以下、Cr：3.0％以下、Mo：1.0％以下、Nb：0.10％以下、Ｖ：0.1％以下、Ｂ：0.0050％以下のうちから選ばれた１種または２種以上を含有することを特徴とする請求項１または２に記載の厚鋼板。
【請求項４】
前記組成に加えてさらに、質量％で、REM：0.007％以下、Ca：0.005％以下、Mg：0.005％以下のうちから選ばれた１種または２種以上を含有することを特徴とする請求項１ないし３のいずれかに記載の厚鋼板。
【請求項５】
請求項１ないし４のいずれかに記載の厚鋼板を多パス溶接で接合し、多パス溶接部を形成してなる溶接継手であって、前記多パス溶接部における、先行する溶接パスで溶融点直下まで加熱された溶接ボンド部のうち後続の溶接パスによりオーステナイトとフェライトの二相温度域に再加熱された部位である溶接熱影響部が、体積率で４％以上の残留オーステナイト相を含み、残部がフェライト、パーライトおよびベイナイト、あるいはさらにマルテンサイトからなる組織を有し、靭性に優れることを特徴とする溶接継手。
【発明の詳細な説明】
【技術分野】
【０００１】
本発明は、橋梁、海洋構造物や土木・建築構造物、船舶、建産機械、タンク（貯槽）、鋼管等の使途に好適な、厚鋼板に係り、とくに多パス溶接部の靭性に優れた厚鋼板に関する。なお、ここでいう「厚鋼板」とは、板厚12mm以上120mm以下の鋼板をいうものとする。
【背景技術】
【０００２】
従来から、橋梁、海洋構造物や土木・建築構造物、船舶、建産機械、タンク（貯槽）、鋼管等には、熱間圧延鋼板が多く用いられてきた。これら鋼板の多くは、溶接接合により、所定形状の構造物に組み立てられ、使用されている。使用時の構造物の安全性という問題から、母材靭性はもちろん、溶接熱影響部（以下、ＨＡＺともいう）の靭性にも優れた鋼板であることが要求されてきた。しかも、最近では、構造物が大型化する傾向に伴い、使用する鋼板の板厚も厚くなってきている。
【０００３】
このような要望に対して、例えば、特許文献１には、重量％で、Ｃ：0.04〜0.12％、Mn：0.8〜2.0％、Al：0.001〜0.005％、Ni：1.0％未満、Ti：0.005〜0.02％、Mg：0.0001〜0.003％を含有し、Ｄi*が0.7〜1.2、有効Ti量が−0.010％〜＋0.005％で、かつMgとAlからなる0.01〜0.1μmの酸化物を内包する0.01〜0.3μmのTiNが30000個／mm２以上およびMgとTiの平均含有量の和が15％以上である0.5〜５μmの大きさの酸化物が30個／mm２以上存在する、溶接熱影響部の低温靭性に優れた厚鋼板が提案されている。特許文献１に記載された技術では、Mgを添加し、微細な（Mg,Al）酸化物を多量に分散させるとともに、この（Mg,Al）酸化物上に微細なTiNを析出させて、高温での強力なピンニング効果を発揮させ、加熱オーステナイト粒の成長を抑制し、さらにTiとMgを主成分とする酸化物を微細に分散させて粒内変態を促進させ、さらには、焼入れ性を制御して、硬化相の形成を抑制して、溶接熱影響部の靭性向上を図るとしている。
【０００４】
また、特許文献２には、Ｃ：0.03〜0.12％、Mn：1.60〜3.00％、Cu＋Ni：0.10％未満、Al：0.005％未満、Ti：0.005〜0.030％、Nb：0.005〜0.100％、Ｂ：0.0005〜0.0020％を含有する、高強度高靭性厚鋼板が提案されている。特許文献２に記載された技術では、Mnの多量添加とＢの添加を組み合せて、強度靭性を確保しながら、TiO−MnSの粒内フェライト生成促進効果による細粒化効果と、Ｂによる粒界からの変態を抑制する効果を複合的に利用することにより、溶接熱影響部靭性が向上するとしている。
【０００５】
また、特許文献３には、Ｃ：0.03〜0.150％、Mn：1.0〜2.0％、Al：0.005〜0.06％、Ti：0.008〜0.030％、Ｎ：0.0050〜0.010％、Ca：0.0010〜0.0035％、Ｏ：0.003％以下を含み、かつTi/Ｎ：1.0〜2.5、1000（Ca＋２Ｓ＋３Ｏ）：2.0〜13.0を満足するように成分調整し、組織を、フェライトの分率が５〜50面積％、フェライトの平均円相当直径が100μm以下で、硬質相の平均硬さが150〜400HVとなる組織とした、溶接熱影響部の靭性に優れた低降伏比厚鋼板が提案されている。特許文献３に記載された技術では、上記した組織とするとともに、鋳造時の凝固段階で生成するCaS、TiNおよびそれらを核として析出するMnSを、微細に分散させて、フェライト変態核として有効に利用することにより、良好な靭性を有する超大入熱溶接ＨＡＺとすることができるとしている。
【先行技術文献】
【特許文献】
【０００６】
【特許文献１】特開2000−96139号公報
【特許文献２】特開2007−277681号公報
【特許文献３】特開2009−235514号公報
【発明の概要】
【発明が解決しようとする課題】
【０００７】
通常、板厚が厚い鋼板を溶接接合する場合は、多パス溶接による溶接施工が行われる。このような場合に、先行する溶接パスにより溶融点直下まで加熱された溶接ボンド部（溶融点直下まで加熱された溶接熱影響部）のうち、後続の溶接パスでオ−ステナイト（γ）とフェライトの二相温度域に再加熱された部位（Inter Critical Coarsed Grain HAZ、以下ＩＣＣＧＨＡＺともいう）の靭性が、著しく低下するという問題がある。
【０００８】
多パス溶接により形成される多パス溶接部では、多重の熱履歴を受け、複雑な組織を呈する。例えば、図３に示すように、第１の溶接パスで、溶融点直下の高温に加熱された部位（溶接ボンド部）Ａ，Ｂ，Ｃ，Ｄのうち、部位Ａは、後続の溶接パスである第２の溶接パスで、例えば1200℃以上の高温に再加熱され粗粒となり、部位Ｂは、Ａc３変態点以上に再加熱され細粒となり、一方、部位Ｃは、γ＋αの二相温度域に加熱され、また、部位Ｄは、Ａc３変態点未満のα域温度に加熱され、焼戻された組織を呈する。
【０００９】
溶接ボンド部は、溶接施工時に、溶融点直下の高温に加熱され、γ粒が粗大化しやすい。このようにγ粒が粗大化した溶接ボンド部は、その後の溶接パスによる再加熱により、上記したように、種々の組織に変化する。そのなかで、後続の溶接パスでオ−ステナイト（γ）とフェライトの二相温度域に再加熱された部位（図３のＣ）では、後続の溶接パスによる加熱で、島状に逆変態してγとなった領域に炭素（Ｃ）が濃化し、そのγが、その後の冷却過程で変態して島状のマルテンサイトとなる。このようなＣが濃化した島状マルテンサイトは脆いため、このような部位では、靭性の低下が著しくなると考えられている。特に、溶接長が長い場合には、先行パスと後続パスのパス間での鋼材の温度が低くなりやすく、パス間温度が２５０℃以下と低く、かつ溶接入熱が４０ｋＪ／ｃｍ未満と小さい場合には、島状マルテンサイトが生成する温度域での冷却速度が速くなり、島状マルテンサイトの生成を助長し、顕著な靭性低下を招く場合がある。
【００１０】
このようなことから、多パス溶接部のＩＣＣＧＨＡＺにおける、このような島状マルテンサイトの生成を防止し、多パス溶接部の靭性を向上させるための方策が要望されている。しかしながら、特許文献１〜３に記載された各技術では、このような島状マルテンサイトの生成を抑制することはできず、依然として、優れたＨＡＺ靭性を有する多パス溶接部を確保できるまでに至っていないのが現状である。
【００１１】
本発明は、かかる従来技術の問題を解決し、多パス溶接部の靭性に優れた厚鋼板を提供することを目的とする。
なお、本発明が目的とする厚鋼板は、降伏強さ：215MPa以上、引張強さ：400MPa以上である引張特性と、試験温度：−60℃でのシャルピー吸収エネルギーvＥ−60（Ｊ）が100Ｊ以上である母材靭性を有する鋼板とする。
【００１２】
また、ここでいう「多パス溶接部の靭性に優れた」とは、入熱：15kJ/cmの炭酸ガスアーク溶接による２層盛溶接のＩＣＣＧＨＡＺを模擬した、初層の最高加熱温度を1350℃、800〜500℃の平均冷却速度を20℃／ｓ（800〜500℃の冷却時間ｔ800−500＝15ｓ）、500〜200℃の平均冷却速度を10℃／ｓ（500〜200℃の冷却時間ｔ500−200＝30ｓ）、２層目の最高加熱温度を800℃とし、800〜500℃の平均冷却速度を20℃／ｓ（800〜500℃の冷却時間ｔ800−500＝15ｓ）、500〜100℃の平均冷却速度を10℃／ｓ（500〜100℃の冷却時間ｔ500−100＝40ｓ）とした再現熱サイクルを施したのちの、試験温度：−60℃におけるシャルピー衝撃試験の吸収エネルギーvＥ−60（Ｊ）が50Ｊ以上である場合をいうものとする。
【課題を解決するための手段】
【００１３】
本発明者らは、上記した目的を達成するために、多パス溶接部のＩＣＣＧＨＡＺにおける靭性に影響する各種要因について、鋭意研究した。その結果、ＩＣＣＧＨＡＺの靭性を向上させるためには、まず、島状マルテンサイトの生成を抑制することが必須の要件であることに着目した。そして、先行する溶接パスで融点直下に加熱された溶接ボンド部が後続の溶接パスで二相温度域に再加熱された場合、逆変態してγとなった領域に固溶Ｃが濃化することは避けられないが、γとなった領域が、その後の冷却過程でマルテンサイト変態することなく、未変態の状態で残留させることができれば、ＩＣＣＧＨＡＺの靭性向上に繋がることに想到した。
【００１４】
そして、更なる研究を行った結果、Al含有量を適正範囲に厳格に調整することにより、ＩＣＣＧＨＡＺで逆変態により生成されたγが、未変態の状態で室温まで残留させることができることを知見した。
そして、本発明者らは、多パス溶接部の更なる靭性向上には、上記したAl含有量の調整に加えて、Tiを含有することが有効であるという知見を得た。鋼中にTiNを微細分散させ、TiNによるピンニング効果を利用して、先行する溶接パスで融点直下に加熱された溶接ボンド部における結晶粒の粗大化を抑制する。これにより、ＨＡＺ靭性が更に向上する。
【００１５】
次に、本発明の基礎となった実験結果について説明する。
質量％で、0.15％Ｃ−0.25％Si−1.53％Mn−0.019％Ｐ−0.003％Ｓ−0.03％Al−0.011％Ti−0.0032％Ｎ−残部Feからなる組成を有する厚鋼板ａ（板厚：25mm）と、0.15％Ｃ−0.24％Si−1.54％Mn−0.017％Ｐ−0.003％Ｓ−0.70％Al−0.012％Ti−0.0035％Ｎ−残部Feからなる組成を有する厚鋼板ｂ（板厚：25mm）と、Al含有量が異なる厚鋼板を準備した。これら厚鋼板から、再現熱サイクル試験片（大きさ：12mm×120mm×120mm）を採取し、多パス溶接部のＩＣＣＧＨＡＺを模擬した再現熱サイクルを付与した。再現熱サイクルのパターンは、入熱：15kJ/cmの炭酸ガスアーク溶接による２層盛溶接のＩＣＣＧＨＡＺを模擬したものとした。なお、初層の最高加熱温度を1350℃、800〜500℃の平均冷却速度を20℃／ｓ（800〜500℃の冷却時間ｔ800−500＝15ｓ）、500〜200℃の平均冷却速度を10℃／ｓ（500〜200℃の冷却時間ｔ500−200＝30ｓ）、２層目の最高加熱温度を800℃とし、800〜500℃の平均冷却速度を20℃／ｓ（800〜500℃の冷却時間ｔ800−500＝15ｓ）、500〜100℃の平均冷却速度を10℃／ｓ（500〜100℃の冷却時間ｔ500−100＝40ｓ）とした。再現熱サイクルのパターンを、図１に併記して示す。
【００１６】
再現熱サイクルを付与した試験片から、JIS Z 2242に準拠してシャルピー衝撃試験片（Ｖノッチ試験片）を採取し、試験温度：−40℃でシャルピー衝撃試験を実施し、吸収エネルギーvＥ−40（Ｊ）を求めた。試験片は３本とした。得られた結果を図１に示す。
図１から、0.03％Al鋼板（厚鋼板ａ）では、平均でvＥ−40＝９Ｊであるのに対し、0.70％Al鋼板（厚鋼板ｂ）では、平均でvＥ−40＝71Ｊであり、Al含有量の調整で、多パス溶接部のＩＣＣＧＨＡＺ靭性が著しく向上することがわかる。
【００１７】
このようなAl含有量の調整で、多パス溶接部のＩＣＣＧＨＡＺ靭性が著しく向上する機構については、完全に明確になったわけではないが、本発明者らは、つぎのように考えている。
Al含有量が0.03質量％と低い場合には、島状マルテンサイトが生成しているのに対し、Al含有量が0.70質量％と高い場合には、島状マルテンサイトの生成が抑制され、逆変態で生成したオーステナイトが室温まで未変態で、残留している。この状況を走査型電子顕微鏡組織写真で図２に示す。
【００１８】
本発明は、上記した知見に基づき、さらに検討を加えて完成されたものである。その要旨とするところは、つぎのとおりである。
（１）質量％で、Ｃ：0.03〜0.20％、Si：0.05〜1.0％、Mn：0.50〜3.0％、Ｐ：0.050％以下、Ｓ：0.02％以下、Al：0.10〜2.00％、Ｎ：0.0070％以下を含み、残部Feおよび不可避的不純物からなる組成を有することを特徴とする多パス溶接部靭性に優れた厚鋼板。
【００１９】
（２）（１）において、前記組成に加えてさらに、質量％で、Ti：0.005〜0.030％を含有することを特徴とする厚鋼板。
（３）（１）または（２）において、前記組成に加えてさらに、質量％で、Cu：1.5％以下、Ni：3.0％以下、Cr：3.0％以下、Mo：1.0％以下、Nb：0.10％以下、Ｖ：0.1％以下、Ｂ：0.0050％以下のうちから選ばれた１種または２種以上を含有することを特徴とする厚鋼板。
【００２０】
（４）（１）ないし（３）のいずれかにおいて、前記組成に加えてさらに、質量％で、REM：0.007％以下、Ca：0.005％以下、Mg：0.005％以下のうちから選ばれた１種または２種以上を含有することを特徴とする厚鋼板。
（５）（１）ない（４）のいずれかに記載の厚鋼板を多パス溶接で接合し、多パス溶接部を形成してなる溶接継手であって、前記多パス溶接部における、先行する溶接パスで溶融点直下まで加熱された溶接ボンド部のうち後続の溶接パスによりオーステナイトとフェライトの二相温度域に再加熱された部位である溶接熱影響部が、体積率で４％以上の残留オーステナイト相を含み、残部がフェライト、パーライトおよびベイナイト、あるいはさらにマルテンサイトからなる組織を有し、靭性に優れることを特徴とする溶接継手。
【００２１】
（６）質量％で、Ｃ：0.03〜0.20％、Si：0.05〜1.0％、Mn：0.50〜3.0％、Ｐ：0.050％以下、Ｓ：0.02％以下、Al：0.10〜2.00％、Ｎ：0.0070％以下を含み、残部Feおよび不可避的不純物からなる組成を有する鋼素材に、加熱温度：950〜1250℃の温度に加熱し、圧延終了温度：700℃以上とする熱間圧延を施して、厚鋼板とすることを特徴とする多パス溶接部靭性に優れた厚鋼板の製造方法。
【００２２】
（７）（６）において、前記熱間圧延が、１パス当たりの圧下率が15％以上である圧延パスを少なくとも１回有することを特徴とする厚鋼板の製造方法。
（８）（６）または（７）において、前記熱間圧延終了後、板厚中心の温度で１℃／ｓ以上の平均冷却速度で600℃以下の冷却停止温度まで行う、加速冷却を施すことを特徴とする厚鋼板の製造方法。
【００２３】
（９）（６）ないし（８）のいずれかにおいて、前記組成に加えてさらに、質量％で、Ti：0.005〜0.030％を含有することを特徴とする厚鋼板の製造方法。
（１０）（６）ないし（９）のいずれかにおいて、前記組成に加えてさらに、質量％で、Cu：1.5％以下、Ni：3.0％以下、Cr：3.0％以下、Mo：1.0％以下、Nb：0.10％以下、Ｖ：0.1％以下、Ｂ：0.0050％以下のうちから選ばれた１種または２種以上を含有することを特徴とする厚鋼板の製造方法。
【００２４】
（１１）（６）ないし（１０）のいずれかにおいて、前記組成に加えてさらに、質量％で、REM：0.007％以下、Ca：0.005％以下、Mg：0.005％以下のうちから選ばれた１種または２種以上を含有することを特徴とする厚鋼板の製造方法。
（１２）（６）ないし（１１）のいずれかにおいて、前記厚鋼板にさらに、再加熱処理、および／または焼戻処理を施すことを特徴とする厚鋼板の製造方法。
【００２５】
（１３）（１２）において、前記再加熱処理が、焼入れ処理または焼ならし処理であることを特徴とする厚鋼板の製造方法。
【発明の効果】
【００２６】
本発明によれば、多パス溶接部の靭性に優れた厚鋼板を、容易に、しかも安価に製造でき、産業上格段の効果を奏する。また、本発明によれば、鋼構造物の溶接施工の効率を高めるとともに、溶接鋼構造物の安全性を格段に向上させるという効果もある。
【図面の簡単な説明】
【００２７】
【図１】多パス溶接部のＩＣＣＧＨＡＺ（再現ＨＡＺ）靭性に及ぼすAl含有量の影響を示すグラフである。
【図２】多パス溶接部のＩＣＣＧＨＡＺ（再現ＨＡＺ）の組織を示す走査型電子顕微鏡組織写真である。
【図３】多パス溶接部の各位置における熱履歴の概略を示す説明図である。
【発明を実施するための形態】
【００２８】
まず、本発明厚鋼板の組成限定理由について説明する。以下、とくに断わらないかぎり、質量％は単に％と記す。
Ｃ：0.03〜0.20％
Ｃは、鋼の強度を増加させる元素であり、鋼構造物として必要な、所望の高強度を確保するためには、0.03％以上の含有を必要とする。一方、0.20％を超える含有は、溶接時に割れ等が発生しやすく、溶接性が低下するとともに、溶接熱影響部、とくに溶接ボンド部の靭性が著しく低下する。このため、Ｃは0.03〜0.20％の範囲に限定した。なお、好ましくは0.05〜0.18％である。
【００２９】
Si：0.05〜1.0％
Siは、脱酸剤として作用するとともに、固溶して鋼の強度を増加させる作用を有する元素である。また、Siは、多パス溶接部のＩＣＣＧＨＡＺにおいて、残留γの生成を助長し、多パス溶接部のＩＣＣＧＨＡＺの靭性低下を抑制する。このような効果を得るためには、0.05％以上の含有を必要とする。一方、1.0％を超える含有は、厚鋼板の母材靭性、溶接ボンド部靭性が顕著に低下する。このため、Siは0.05〜1.0％の範囲に限定した。なお、好ましくは、0.1〜0.8％である。
【００３０】
Mn：0.50〜3.0％
Mnは、鋼の焼入れ性を向上させ、鋼の強度増加に寄与する元素である。このような効果を得るためには、0.50％以上の含有を必要とする。一方、3.0％を超える含有は、鋼板母材の靭性、延性および溶接性が低下する。このため、Mnは0.50〜3.0％の範囲に限定した。なお、好ましくは0.6〜2.7％である。
【００３１】
Ｐ：0.050％以下
Ｐは、鋼の強度を増加させるが、靭性を低下させ、さらに溶接熱影響部では島状マルテンサイトの形成を助長し、溶接熱影響部靭性を低下させる元素である。このため、Ｐは、できるだけ低減することが望ましいが、本発明では0.050％までは許容できる。このようなことから、Ｐは0.050％以下に限定した。なお、過剰なＰの低減は、精錬コストを高騰させ、経済的に不利となるため、0.002％以上とすることが好ましい。
【００３２】
Ｓ：0.02％以下
Ｓは、鋼中では硫化物系介在物として存在し、靭性、延性を低下させる元素であり、できるだけ低減することが好ましいが、本発明では0.02％までは許容できる。このため、Ｓは0.02％以下に限定した。より好ましくは0.005％以下である。なお、過剰なＳの低減は、精錬コストを高騰させ、経済的に不利となるため、0.0005％以上とすることが好ましい。
【００３３】
Al：0.10〜2.00％
Alは、脱酸剤として作用する元素であり、溶鋼の脱酸過程において、脱酸剤として汎用されているが、本発明では、多パス溶接部のＩＣＣＧＨＡＺの靭性を向上させる作用を有する、本発明で最も重要な元素である。Alは、多パス溶接部のＩＣＣＧＨＡＺにおいて、逆変態で形成されたγのマルテンサイトへの変態を抑制し、室温までγのまま、残留させる作用を有する。これにより、島状マルテンサイトの生成が抑制され、ＩＣＣＧＨＡＺの靭性が向上する。このような効果を得るためには、0.10％以上の含有を必要とする。一方、2.00％を超える含有は、溶接時に溶接金属に混入して、溶接金属部の靭性を低下させる。このため、Alは0.10〜2.00％の範囲に限定した。なお、好ましくは0.3〜1.8％、より好ましくは0.5〜1.5％である。
【００３４】
Ｎ：0.0070％以下
Ｎは、少量であれば不可避的に含有されるが、固溶して鋼の強度を増加させる。また、固溶状態のＮの増加は、溶接熱影響部では靭性を低下させる。このため、Ｎはできるだけ低減することが望ましいが、0.0070％までは許容できる。このようなことから、Ｎは0.0070％以下に限定した。なお、Tiを含有する場合には、TiＮを形成し、溶接熱影響部のオーステナイト粒の粗大化を抑制し、HAZの高靭化に寄与する。このようなことから、0.0010％以上含有することが好ましい。
【００３５】
上記した成分が基本の成分であるが、基本の組成に加えてさらに、Ti：0.005〜0.030％、および／または、Cu：1.5％以下、Ni：3.0％以下、Cr：3.0％以下、Mo：1.0％以下、Nb：0.10％以下、Ｖ：0.1％以下、Ｂ：0.0050％以下のうちから選ばれた１種または２種以上、および／または、REM：0.007％以下、Ca：0.005％以下、Mg：0.005％以下のうちから選ばれた１種または２種以上、を必要に応じて、選択して含有できる。
【００３６】
Ti：0.005〜0.030％
Tiは、Ｎと結合してTiNを形成し、溶接熱影響部、とくにボンド部の結晶粒粗大化を抑制するとともに、固溶Ｎを固定し、Ｎ低減による靭性劣化を抑制する。このような効果は、0.005％以上の含有で認められる。一方、0.030％を超える含有は、TiCが析出し、厚鋼板母材の靭性を低下させる。このため、含有する場合は、Tiは0.005〜0.030％の範囲に限定することが好ましい。
【００３７】
Cu：1.5％以下、Ni：3.0％以下、Cr：3.0％以下、Mo：1.0％以下、Nb：0.10％以下、Ｖ：0.1％以下、Ｂ：0.0050％以下のうちから選ばれた１種または２種以上
Cu、Ni、Cr、Mo、Nb、Ｖ、Ｂはいずれも、鋼の強度増加に寄与する元素であり、必要に応じて選択して含有できる。
Cuは、固溶強化や焼入性の向上を介して、鋼の強度を増加させる元素である。このような効果を得るためには、0.05％以上含有することが望ましいが、1.5％を超える含有は、熱間脆性により、鋼板表面性状の劣化を招く。このため、含有する場合には、Cuは1.5％以下に限定することが好ましい。なお、より好ましくは、0.1〜0.7％である。
【００３８】
Niは、靱性をほとんど劣化させることなく、鋼の強度を増加させる元素である。しかも、NiはＨＡＺ靱性への悪影響も小さい。このような効果を得るためには、0.05％以上含有することが望ましい。一方、3.0％を超えて多量に含有しても、効果が飽和し、含有量に見合う効果が期待できず、経済的に不利となる。このため、含有する場合には、Niは3.0％以下に限定することが好ましい。なお、より好ましくは、0.1〜2.0％である。
【００３９】
Crは、焼入性の向上を介して、鋼の強度を増加させる元素である。このような効果を得るためには、0.05％以上含有することが望ましいが、3.0％を超える多量の含有は、熱影響部靭性を低下させる。このため、含有する場合には、Crは3.0％以下に限定することが好ましい。なお、より好ましくは、0.10〜1.5％である。
Moは、炭化物を形成して析出強化により、鋼の強度を増加させる元素である。このような効果を得るためには、0.05％以上含有することが望ましいが、1.0％を超える含有は、鋼板の靭性、延性、さらには耐溶接割れ性に悪影響を及ぼす。このため、含有する場合には、Moは1.0％以下に限定することが好ましい。より好ましくは0.1〜0.6％である。
【００４０】
Nbは、炭化物を形成して析出強化により、鋼の強度を増加させる元素である。このような効果を得るためには、0.001％以上含有することが望ましいが、0.10％を超える含有は、鋼板の靭性、延性、さらには耐溶接割れ性に悪影響を及ぼす。このため、含有する場合には、Nbは0.10％以下に限定することが好ましい。より好ましくは0.004〜0.050％である。
【００４１】
Ｖは、炭化物を形成し析出強化によって鋼の強度増加に寄与する。このような効果を得るためには0.01％以上含有することが望ましいが、0.1％を超える含有は、母材靭性およびHAZ靱性の著しい低下を招く。このため、Ｖは0.1％以下に限定することが好ましい。なお、より好ましくは、0.02〜0.07％である。
Ｂは、微量の含有で焼入れ性を向上させ、焼入れ性の向上を介して、鋼の強度を増加させる作用を有する元素である。このような効果を発現させるためには、0.0002％以上含有することが望ましいが、0.0050％を超える含有は、鋼板の靭性、延性、さらには耐溶接割れ性に悪影響を及ぼす。このため、含有する場合には、Ｂは0.0050％以下に限定することが好ましい。
【００４２】
REM：0.007％以下、Ca：0.005％以下、Mg：0.005％以下のうちから選ばれた１種または２種以上
REM、Ca、Mgはいずれも、硫化物の形態制御を介して母材の靭性および延性の向上に寄与する元素であり、必要に応じて選択して含有できる。このような効果を発揮させるには、REMでは0.001％以上、Caでは0.0005％以上、Mgでは、0.001％以上含有することが望ましいが、REM：0.007％、Ca：0.005％、Mg：0.005％をそれぞれ超える含有は、効果が飽和するとともに、過剰量の介在物が生成し、逆に靱性が低下する場合がある。このため、含有する場合には、REM：0.007％以下、Ca：0.005％以下、Mg：0.005％以下に限定することが好ましい。
【００４３】
上記した成分以外の残部は、Feおよび不可避的不純物からなる。
つぎに、本発明厚鋼板の組織について説明する。
本発明厚鋼板は、フェライト相を主相とし、第二相としてパーライト、あるいはベイナイト、マルテンサイト、もしくはベイナイト相を主相とし、第二相としてフェライト、あるいはパーライト、マルテンサイトからなる組織を有する。フェライト相もしくはベイナイト相を主相とすることにより、所望の母材靭性、延性を確保できる。ここでいう「主相」とは、当該相が面積率で50％以上となる場合をいうものとする。
【００４４】
つぎに、本発明厚鋼板の好ましい製造方法について説明する。
本発明では、上記した組成を有する鋼素材（スラブ）に、熱間圧延を施し、所望の寸法形状の厚鋼板とする。
使用する鋼素材の製造方法はとくに限定する必要はなく、転炉、電気炉等の通常公知の溶製方法で、上記した組成の溶鋼を溶製し、連続鋳造法、造塊−分塊圧延等の通常公知の鋳造方法で、所定寸法のスラブ等の鋼素材とすることが好ましい。
【００４５】
得られた鋼素材は、室温まで冷却することなく、あるいは室温まで冷却したのち、加熱温度：950〜1250℃に加熱し、熱間圧延される。
加熱温度が950℃未満では、変形抵抗が高くなりすぎて圧延機負荷が過大となり、熱間圧延が不能となる。一方、加熱温度が1250℃を超えて高温となると、結晶粒が粗大となりすぎ、熱間圧延を施しても、微細結晶を得ることができず、所望の母材靭性を確保できなくなる。このため、鋼素材の加熱温度は950〜1250℃の範囲に限定することが好ましい。
【００４６】
熱間圧延は、圧延終了温度を700℃以上とする圧延とすることが好ましい。なお、熱間圧延における温度は、板厚の中心（１／２ｔ）における温度を意味するものとする。
圧延終了温度が700℃未満では、変形抵抗が高くなり圧延荷重が増大し、圧延機への負荷が大きくなりすぎる。また、圧延終了温度を700℃未満とするためには、圧延途中で待機する必要があり、生産性の低下を招く。このため、熱間圧延の圧延終了温度は700℃以上に限定することが好ましい。なお、より好ましくは750℃以上である。
【００４７】
なお、とくに板厚が70mmを超えるような極厚鋼板の場合には、ザク圧着のため、１パス当たりの圧下率が15％以上となる圧延パスを、少なくとも１パス確保する熱間圧延とすることが好ましい。
熱間圧延終了後、厚鋼板はそのまま空冷するか、あるいは加速冷却を施してもよい。
熱間圧延終了後に行う加速冷却の条件は、とくに限定する必要はないが、強度向上、靭性向上という観点から、板厚中心の温度で800〜500℃の平均冷却速度で１℃／ｓ以上の冷却速度で650℃以下まで行うことが好ましい。平均冷却速度が１℃／ｓ未満では、所望の靭性向上を達成できない。また、加速冷却の冷却停止温度が650℃を超える高温では、強度が向上しない。
【００４８】
また、得られた厚鋼板は、さらに再加熱し空冷、あるいは焼入れする再加熱処理、あるいは再加熱し焼戻する焼戻処理、また、再加熱処理および焼戻処理を施してもよい。
再加熱処理は、Ａc３変態点以上、好ましくは1100℃以下の温度に加熱し、好ましくは１hr以下の保持時間で保持することが好ましい。Ａc３変態点以上の温度に厚鋼板を加熱し、内部まで均一なオーステナイト相としたのち、空冷、あるいは加速冷却することにより、厚鋼板内がさらに均質化され微細化されて、母材の強度、靭性がさらに向上する。
【００４９】
なお、再加熱処理の加熱温度が、1100℃を超えて高温とすると、鋼板の表面性状が劣化する。また、保持時間が１hrを超えて長時間とすると、オーステナイト粒の粗大化が著しくなり、母材靭性が低下する。
また、再加熱処理における加熱・保持後の冷却は、所望の機械的特性に応じて、選択することが好ましい。加速冷却を行う場合には、その後に条切りする場合の歪の発生を考慮して、80℃／ｓ以下とすることが好ましい。
【００５０】
焼戻処理は、好ましくは焼戻温度：400〜650℃の範囲の温度に再加熱し、好ましくは保持時間：１hr以下保持したのち、空冷する処理とすることが好ましい。焼戻温度が650℃を超えて高温となると、あるいは保持時間が１hrを超えて長くなると、強度が大幅に低下する。この焼戻処理により、母材の靭性、延性を向上させることができる。
上記した本発明厚鋼板は、好ましくは入熱：５〜100kJ/cmの多パス溶接、さらに好ましくは入熱：10〜40kJ/cmで溶接接合して、多パス溶接部を有する溶接継手を形成し、鋼構造物用の部材とすることができる。このようにして得られた、溶接継手の多パス溶接部における、先行する溶接パスで溶融点直下まで加熱された溶接ボンド部のうち後続の溶接パスによりオーステナイトとフェライトの二相温度域に再加熱された部位である溶接熱影響部（ＩＣＣＧＨＡＺ）では、体積率で４％以上の残留オーステナイト相を含み、残部がフェライト、パーライトおよびベイナイト、あるいはマルテンサイトからなる組織を有する。このような、軟質で延性靭性に優れる残留オーステナイトが存在する、組織を有するＨＡＺは、優れた靭性を有することになる。
【実施例】
【００５１】
表１に示す組成の溶鋼を、転炉で溶製し、さらに取鍋精錬で二次精錬を施したのち、連続鋳造法でスラブ（鋼素材）（肉厚：250〜300mm）とした。得られた鋼素材を、表２に示す条件で熱間圧延し、空冷して、表２に示す板厚の厚鋼板を得た。なお、一部の厚鋼板では、熱間圧延終了後、直ちに、表２に示す冷却条件で、加速冷却を施した。
さらに、一部の厚鋼板には、さらに表２に示す条件で再加熱処理および／または焼戻処理を施した。再加熱処理としては、再加熱温度から空冷する再加熱焼ならし処理、または、再加熱温度から水冷（焼入れ）する再加熱焼入れ処理とした。
【００５２】
得られた厚鋼板について、引張試験、衝撃試験、再現熱サイクル試験を実施した。なお、試験方法はつぎのとおりである。
（１）引張試験
得られた厚鋼板の板厚1/4位置から、引張方向が圧延方向に直交するように、JIS ４号引張試験片を採取し、JIS Z 2241の規定に準拠して引張試験を実施し、母材の引張特性（降伏強さYS、引張強さTS、伸びEl）を求めた。
（２）衝撃試験
得られた厚鋼板の板厚1/4位置から、試験片の長手方向が圧延方向に直交するように、JIS Z 2242の規定に準拠してＶノッチ試験片を採取し、試験温度：−60℃でシャルピー衝撃試験を実施し、吸収エネルギーvＥ−60を求めた。試験片は各３本とし、得られた吸収エネルギーの平均値をその厚鋼板の値として母材靭性を評価した。vＥ−60が100Ｊ以上である場合を「母材靭性に優れる」と評価した。
（３）再現熱サイクル試験
得られた厚鋼板から再現熱サイクル試験片を採取し、多パス溶接部のＩＣＣＧＨＡＺを模擬した再現熱サイクルを付与した。再現熱サイクルのパターンは、図１に示す、入熱：15kJ/cmの炭酸ガスアーク溶接による２層盛溶接のＩＣＣＧＨＡＺを模擬したものとした。なお、初層の最高加熱温度は1350℃、800〜500℃の平均冷却速度は20℃／ｓ（800〜500℃の冷却時間ｔ800−500＝15ｓ）、500〜200℃の平均冷却速度は10℃／ｓ（500〜200℃の冷却時間ｔ500−200＝30ｓ）とし、２層目の最高加熱温度は800℃、800〜500℃の平均冷却速度は20℃／ｓ（800〜500℃の冷却時間ｔ800−500＝15ｓ）、500〜100℃の平均冷却速度は10℃／ｓ（500〜100℃の冷却時間ｔ500−100＝40ｓ）とした。
【００５３】
再現熱サイクルを付与した試験片から、厚鋼板の板厚1/4位置で、試験片の長手方向が圧延方向に直交するように、シャルピー衝撃試験片（Ｖノッチ試験片）を採取し、JIS Z 2242に準拠して、試験温度：−40℃でシャルピー衝撃試験を実施し、吸収エネルギーvＥ−40（Ｊ）を求めた。試験片は３本とした。得られた吸収エネルギーの平均値を、その厚鋼板の値として、ＩＣＣＧＨＡＺ靭性を評価した。vＥ−40が50Ｊ以上である場合を「ＩＣＣＧＨＡＺ靭性に優れる」と評価した。
【００５４】
また、得られた厚鋼板から、溶接継手作製用試験材（大きさ：ｔ×250mmＷ×500mmＬ）を各２枚採取し、Ｋ開先を形成するように開先加工を施し、試験材同士を突合せて、入熱：25kJ/cmの多パスサブマージアーク溶接により３層〜45層の多パスサブマージアーク溶接継手を作製した。なお、パス間温度（多パス溶接において後続パスをおくときの先行パスの温度）は全てのパスで、２５０℃以下とした。得られた溶接継手から、試験片を採取し、ＣＴＯＤ試験を実施した。試験方法は次のとおりとした。
（４）ＣＴＯＤ試験
得られた溶接継手から、ＣＴＯＤ試験片を採取し、BS 7448に準拠して、試験温度：−40℃で、３点曲げによるＣＴＯＤ試験を実施した。なお、クリップゲージを用いて、亀裂先端でのＣＴＯＤ値δ−40を求めた。ＣＴＯＤ試験片のノッチ位置は、Ｋ開先のストレート開先側のボンド部とし、ＣＴＯＤ試験前にノッチ先端に疲労予亀裂を導入した。なお、δ−40が、1.00mm以上である場合を、「多パス溶接部の靭性に優れる」と評価した。
【００５５】
得られた結果を表３に示す。
【００５６】
【表１】
2012188749.tif 000003
【００５７】
【表２】
2012188749.tif 000004
【００５８】
【表３】
2012188749.tif 000005
【００５９】
本発明例はいずれも、所定の母材強度と母材靭性を示し、さらに再現熱サイクルによる「ＩＣＣＧＨＡＺ靭性に優れる」うえ、「多パス溶接部の靭性に優れる」多パス溶接継手となっている。一方、本発明の範囲を外れる比較例は、母材強度が不足しているか、母材靭性が低いか、再現熱サイクルによる「ＩＣＣＧＨＡＺ靭性」が低下しているか、あるいは「多パス溶接部の靭性」が低下している。
【図１】
2012188749.tif 000006
【図３】
2012188749.tif 000007
【図２】
2012188749.tif 000008